일 예 로 , 상기 프로필렌 - 에틸렌 랜덤 공중 합체 를 포함 하 는 멀티 필라멘트 용 또는 스펀 본드 용 섬유 제조 용 수지 조성물 은 , 미국 재료 시험 학회 규격 ASTM D 638 방법 에 따라 측정 한 인장 강도 ( Tensile Strength ) 가 약 200 kgf / cm 2 이상 또는 약 200 kgf / cm 2 내지 약 1000 kgf / cm 2 이 고 , 미국 재료 시험 학회 규격 ASTM D 790 방법 에 따라 측정 한 굴곡 탄성 률 ( Flexural Modulus ) 이 약 13900 kgf / cm 2 이 하 또는 약 8000 kgf / cm 2 내지 약 13900 kgf / cm 2 일 수 있 다 . 상기 프로필렌 - 에틸렌 랜덤 공중 합체 의 수지 조성물 은 , 멀티 필라멘트 용 또는 스펀 본드 용 섬유 제조 시 높 은 강성 으로 가공 성 과 연신 성 을 확보 하 는 측면 에서 , 인장 강도 가 약 200 kgf / cm 2 이상 이 될 수 있 으며 , 이러 한 높 은 강성 과 함께 우수 한 소프트 니스 를 구현 하 는 측면 에서 굴곡 탄성 률 ( Flexural Modulus ) 이 약 13900 kgf / cm 2 이하 가 될 수 있 다 .